(57)【特許請求の範囲】
【請求項１】
排気系を備えた真空容器と、真空容器内の所定位置に配置されたカソードと、カソードに対向するようにして真空容器内の所定位置に基板を配置するための基板ホルダーとを備え、カソードを構成するターゲットをスパッタして基板上に所定の薄膜を作成するスパッタリング装置において、
前記カソードは、そのカソードを構成する磁石機構を自転軸の周りに回転させる自転機構と、当該磁石機構を前記ターゲットの中心軸と同軸上の公転軸の周りに回転させる公転機構とを備え、更に前記自転機構と前記公転機構とを前記自転軸及び前記公転軸とは異なる回転軸の周りに回転させる回転機構が設けられていることを特徴とするスパッタリング装置。
【請求項２】
前記自転機構、前記公転機構及び前記回転機構は、前記真空容器の外部に配置されていることを特徴とする請求項１記載のスパッタリング装置。
【発明の詳細な説明】
【０００１】
【発明の属する技術分野】
本願の発明は、基板の表面に所定の薄膜を作成するスパッタリング装置に関する。
【０００２】
【従来の技術】
大規模集積回路（ＬＳＩ）や液晶ディスプレイ（ＬＣＤ）などの製作においては、基板の表面に所定の薄膜を作成することが広く行われている。このような薄膜の作成においては、成膜速度などの点からスパッタリング法を用いることが従来から広く行われており、スパッタリング装置が多く採用されている。
【０００３】
図６は、このような従来のスパッタリング装置の概略構成を示した正面図である。図６に示すスパッタリング装置は、排気系１１を備えた真空容器１と、真空容器１内の所定位置に配置されたカソード２と、カソード２に対向した所定位置に基板３０を配置するための基板ホルダー３と、スパッタ放電に必要な放電用ガスを真空容器１内に導入する放電用ガス導入系６とから主に構成されている。
図６には、マグネトロンタイプのスパッタリング装置が示されている。即ち、カソード２は、磁石機構４と磁石機構４の前面側に設けられたターゲット５とから構成されている。
【０００４】
図６に示すスパッタリング装置では、排気系１１によって真空容器１内を所定の圧力まで排気した後、放電用ガス導入系６によってアルゴンなどの放電用ガスを真空容器１に導入する。この状態で、カソード２に所定の負の直流電圧を印加する。この電圧によって放電用ガスにスパッタ放電が生じ、ターゲット５がスパッタされる。スパッタされたターゲット５の材料は基板３０に達し、所定の薄膜が基板３０の表面に作成される。
【０００５】
【発明が解決しようとする課題】
上述したようなスパッタリング装置においては、基板上に異種の薄膜を連続して作成することがある。例えば、ＬＳＩの製作においては、コンタクト配線層と下地層との相互拡散を防止するためのバリア膜がスパッタリングによって作成されるが、このバリア膜には、チタン薄膜と窒化チタン薄膜とを積層した構造が採用される。
【０００６】
このような異種の薄膜の連続作成について上記バリア膜を例に採って図６を使用して説明すると、ターゲット５の材料としてチタンを採用し、放電用ガス導入系６から通常のアルゴンなどの放電用ガスを導入してチタンのスパッタリングを行い、基板３０上にまずチタン薄膜を所定の厚さで作成する。次に、放電用ガス導入系６に接続した補助ガス導入系７によって所定量の窒素ガスを導入し、窒素によるスパッタ放電によってターゲット５をスパッタして窒素とチタンとの反応を補助的に利用しながら、基板３０上に窒化チタンの薄膜を所定の厚さで作成する。これによって、チタン薄膜の上に窒化チタン薄膜を積層したバリア膜が形成される。
【０００７】
上述のような異種の薄膜の連続作成においては、放電させるガスの種類によってターゲット上のエロージョン分布の形状が異なることに起因する成膜の不均一性の問題や、エロージョンの浅いターゲット表面上に反応生成物が析出する問題などがあった。この点を図７を使用して説明する。
図７は、従来のスパッタリング装置の問題点を説明する断面概略図である。図７には、カソードの構造及びターゲットのエロージョン形状が示されている。
【０００８】
磁石機構４は、中央に配置された中心磁石４１と、中心磁石４１を周状に取り囲む周辺磁石４２と、中心磁石４１と周辺磁石４２とを繋ぐヨーク４３とからなる構成である。図７に示すように、中心磁石４１の前面と周辺磁石４２の前面とは相異なる磁極が現れるようになっており、前面側に配置されたターゲット５を貫くようにしてアーチ状の磁力線４０が設定されるようになっている。
マグネトロン放電では磁場の方向と電界の方向とが直角になる位置で最も強く放電することが知られているが、図６及び図７に示すようなスパッタリング装置ではターゲット５の厚さ方向に電界が生ずるので、図７に示すアーチ状の磁力線４０の頂上付近において最も強く放電することになる。従って、一般的にターゲット５には上記アーチの頂上部分を臨む領域に強いエロージョンが生じ、ターゲット５の中央部分及び端部付近ではエロージョンは浅くなる。
【０００９】
ここで、上述したようにターゲット５の材料としてチタンを採用し、真空容器１内に窒素ガスを導入した場合、チタンと窒素との反応は、ターゲット５の表面上、スパッタされたチタンが浮遊する真空容器内の空間、又は、チタンが付着した基板３０の表面上のいずれかで行われる。
この場合、エロージョンが効率よく行われるターゲット５の表面領域では、表面上に窒化チタンが析出してもその窒化チタンは効率よくスパッタされるため、表面上に残留することは少ない。しかし、図７に５００として示すようにターゲット５の表面上のエロージョンの浅い領域では、析出した窒化チタン５００がスパッタされず、残留して堆積していくことになる。
【００１０】
このような窒化チタン５００はターゲット５との付着力が弱く、ある程度の大きさに成長すると、容易に剥離する傾向がある。このような窒化チタン５００が剥離すると、真空容器１内にパーティクルとなって浮遊することになり、基板３０の表面上に付着して局部的な膜厚異常や膜汚損等の問題を招くことになる。
このような析出した窒化チタンの剥離落下の問題を解決するため、通常のチタンの成膜時以外にも、アルゴンなどの通常の放電用ガスを導入してスパッタリングによってターゲット５の表面上をクリーニングすることが行われている。従来のスパッタリング装置では、このスパッタクリーニングの作業が頻繁に必要になるため、生産効率を著しく阻害しており、生産性低下の原因となっていた。
【００１１】
また、チタンと窒化チタンとを共通のターゲット５で成膜する場合のように、異なる種類のガスを導入してスパッタリングを行う場合、放電用ガスの種類によってエロージョンの形状が異なることに起因する成膜の不均一性が生じていた。即ち、例えばアルゴンと窒素ではイオン化効率やターゲットのスパッタ率が異なるため、同一の磁石機構を使用していたとしても、エロージョンの形状は若干異なってくる。また、放電用ガスの種類によってプラズマ中のプラズマ密度の分布も若干異なってくる。このようなことから、ターゲット５上のエロージョン形状はアルゴンの場合と窒素の場合とでは異なってくる。
【００１２】
従来、磁石機構４をターゲット５の中心軸から偏心させて回転させることにより不均一なエロージョンを均一化させることが行われているが、このような回転の機構も、ある特定の放電用ガスを想定してその放電用ガスを使用した場合においてエロージョンが均一になるように構成されるのみである。つまり、一つの特定のガスを使用した場合にエロージョンが均一になるように磁石機構４が構成されているため、別の放電用ガスを使用した場合にはエロージョン分布が不均一になり従って、基板３０上に作成される膜も不均一になっていた。
【００１３】
このような問題を解決するには、使用する放電用ガスの種類に応じて異なる構成の磁石機構４を使用したりすることが考えられるが、非常にコストがかかり、また構造も複雑になる問題がある。
本願の発明は、このような課題を解決するためになされたものであり、どのような種類のガスを使用して放電させる場合にも均一なエロージョンをターゲット上に形成させることができ、これによって均一な薄膜を基板上に作成することができる簡易な構成を提供することを目的としている。
【００１４】
【課題を解決するための手段】
上記課題を解決するため、本願の請求項１記載の発明は、排気系を備えた真空容器と、真空容器内の所定位置に配置されたカソードと、カソードに対向するようにして真空容器内の所定位置に基板を配置するための基板ホルダーとを備え、カソードを構成するターゲットをスパッタして基板上に所定の薄膜を作成するスパッタリング装置において
前記カソードは、そのカソードを構成する磁石機構を自転軸の周りに回転させる自転機構と、当該磁石機構を前記ターゲットの中心軸と同軸上の公転軸の周りに回転させる公転機構とを備え、更に前記自転機構と前記公転機構とを前記自転軸及び前記公転軸とは異なる回転軸の周りに回転させる回転機構が設けられているという構成を有する。
また、上記課題を解決するため、請求項２記載の発明は、上記請求項１の構成において、自転機構、公転機構及び回転機構は、真空容器の外部に配置されているという構成を有する。
【００１５】
【発明の実施の形態】
以下、本願発明の実施の形態について説明する。
図１は、本願発明の実施形態に係るスパッタリング装置の概略構成を示した正面図である。図１に示すスパッタリング装置は、排気系１１を備えた真空容器１と、真空容器１内の所定位置に配置されたカソード２と、カソード２に対向した所定位置に基板３０を配置するための基板ホルダー３と、真空容器１内に放電用ガスを導入する放電用ガス導入系６とから主に構成されている。
【００１６】
真空容器１は、不図示のゲートバルブを備えた気密な容器である。排気系１１は、回転ポンプや拡散ポンプなどを備えて１０-6パスカル程度まで排気可能に構成されている。
カソード２は、マグネトロン放電を達成する磁石機構４と、磁石機構４の前面側に設けられたターゲット５とから構成されている。磁石機構４は、後述する機構を備えた回転系８によって自転軸８１Ａの周りに自転するとともに、公転軸８２Ａの周りに公転するよう構成されている。
【００１７】
上記回転系８の構成を、図２を使用して詳しく説明する。図２は、図１の装置における回転系８の構成の詳細を示す正面断面概略図である。
本実施形態の装置における回転系８は、図２に示すとおり、磁石機構４をその磁石機構４の中心軸である自転軸８１Ａの周りに回転させる自転機構８１と、磁石機構４をターゲット５の中心軸と同軸上の公転軸８２Ａの周りに回転させる公転機構８２と、自転機構８１と公転機構８２とを自転軸８１Ａ及び公転軸８２Ａとは異なる回転軸８３Ａの周りに回転させる回転機構８３とから主に構成されている。
【００１８】
まず自転機構８１の構成について説明する。
自転機構８１は、磁石機構４の背面に固定された保持棒８１１と、保持棒８１１の端部に固定された自転用第一ギア８１２と、自転用第一ギア８１２に噛み合う自転用第二ギア８１３と、自転用第二ギア８１３を回転させるモーターなどの自転用駆動源８１４とから主に構成されている。
図２に示すように、保持棒８１１は自転軸８１Ａと中心軸が一致するように磁石機構４の背面に固定されている。自転用駆動源８１４が駆動されると、自転用第二ギア８１３及び自転用第一ギア８１２を介して保持棒８１１が回転し、これによって磁石機構４が全体に自転することになる。
【００１９】
次に公転機構８２について説明する。
公転機構８２は、保持棒８１１を挿通させるようにして設けた公転用ブッシング８２１と、公転用ブッシング８２１の端部に設けられた公転用第一ギア８２２と、公転用第一ギア８２２に噛み合う公転用第二ギア８２３と、公転用第二ギア８２３に連結された公転用駆動源８２４とから主に構成されている。
公転用ブッシング８２１は、保持棒８１１よりも若干大きな径の円柱状の内部空間を有し、この内部空間に保持棒１１を挿通させている。また、図２に示すように公転用ブッシング８２１と保持棒８１１との間には、上下に二つのベアリング８２０が設けられている。公転用駆動源８２４が駆動されると、公転用第二ギア８２３及び公転用第一ギア８２２を介して公転用ブッシング８２１が回転し、これによって、保持棒８１１、自転用第一ギア８１２、自転用第二ギア８１３及び自転用駆動源８１４が全体に公転軸８２Ａの周りに回転することになる。この結果、磁石機構４も公転軸８２Ａの周りに回転するようになっている。
【００２０】
次に、回転機構８３の構成について説明する。
本実施形態の装置における回転機構８３は、公転用ブッシング８２１を挿通させた回転用ブッシング８３１と、回転用ブッシング８３１の外側面に固定された回転用第一ギア８３２と、回転用第一ギア８３２に噛み合う回転用第二ギア８３３と、回転用第二ギア８３３に連結された回転用駆動源８３４から主に構成されている。
【００２１】
回転用ブッシング８３１は、公転用ブッシング８２１の外径よりも若干大きな径の円柱状の内部空間を有し、この内部空間に公転用ブッシング８２１を挿通させている。回転用ブッシング８３１と公転用ブッシング８２１との間には、図２に示すように、上下に二つのベアリング８３０が設けられている。
また、図２に示す通り、この回転系８が設けられた部分の真空容器１の器壁には、上方に突出するようにして取り付け板１４が設けられている。そして、回転用ブッシング８３１の周辺部分には、図２に示すように取り付け板１４が内部に位置する凹部が周状に形成されている。この凹部も取り付け板１４も、回転軸８３Ａを中心とした円筒状の形状である。尚、凹部の幅は取り付け板１４の厚さよりも若干大きく、図２に示すように取り付け板１４の内面と凹部の中心側の表面との間に上下に二つのベアリング８３５が設けられている。
【００２２】
上記構造によって、回転用ブッシング８３１は、ベアリング８３５を介して回転可能に取り付け板１４に保持された状態となっている。回転用駆動源８３４が駆動されると、回転用第二ギア８３３及び回転用第一ギア８３２を介して回転用ブッシング８３１が回転し、この回転によって自転機構８１と公転機構８２とが一体に回転軸８３Ａの周りに回転するようになっている。
この回転機構８３による回転の回転軸８３Ａは、公転軸８２Ａとは異なる位置に設定されており、公転軸８２Ａ及び自転軸８１Ａは回転軸８３Ａの周りに回転していくことになる。この際、自転の回転速度及び公転の回転速度を適宜設定することにより、自転軸８１Ａと公転軸８２Ａとの位置関係が周期的に変化することになる。尚、回転に伴い、ターゲットの中心軸からの自転軸８１Ａの距離が変更されることになる。
【００２３】
上述した回転系８は、真空容器１の外部に、即ち大気側に設けられている。上述した取り付け板１４の内側の部分は開口になっている。そして、この開口の部分を気密に塞ぐようにして、伸縮性ブレード８４が設けられている。伸縮性ブレード８４と保持棒８１１の間には流体シール８５が設けられており、保持棒８１１の回転を許容しつつ、この部分を気密に封止するよう構成されている。
【００２４】
また、本実施形態におけるターゲット５は、内部に磁石機構４が配置されるようにスリーブ部分５１を有したカップ状の形状になっている。そして、このスリーブ部分５１の端部が真空容器１の器壁に対して気密に取り付けられている。この取り付け部分には、Ｏリングなどのシール部材５２が設けられている。さらに、上記ターゲット５を取り付けた部分の真空容器１の器壁部分には、冷却水の流入口１２及び流出口１３が形成されており、ターゲット５の内部空間に冷却水を循環させてターゲット及び磁石機構４を冷却することが可能になっている。
【００２５】
また、ターゲット５の周囲には、断面がＬ字状で全体がほぼリング状のシールド部材５３が設けられている。このシールド部材５３の先端は、図２に示すようにテーパー状となっており、このテーパー状の面に平行になるような斜面５４がターゲット５の前面部分に形成されている。
このシールド部材５３は、ターゲット５の表面上の不必要な部分への放電の広がりを抑制するためのものであり、接地電位に保持される真空容器１の器壁部分に短絡されて接地電位を保持するようになっている。そして、斜面５４が形成された部分よりも中心側の面においてスパッタ放電が生じるようになっている。
【００２６】
次に、図１に戻り、本実施形態のスパッタリング装置のその他の構成について説明する。
本実施形態のスパッタリング装置は、放電用ガスを導入する放電用ガス導入系６と補助の放電用ガスを導入する補助ガス導入系７とを備えている。放電用ガス導入系６はアルゴンなどのスパッタ率の高い通常の放電用ガスを導入するものである。この放電用ガス導入系６は、不図示のボンベに繋がる配管に設けられたバルブ６１や流量調整器６２によって構成されている。また、補助ガス導入系７も同様であり、不図示のボンベに繋がる配管に設けたバルブ７１や流量調整機器２によって構成されている。
尚、前述した各機構を有する回転系８は、制御部８０を備えている。制御部８０は、回転系８の各機構の動作を制御するコントローラやコントローラへの信号を入力する入力部、入力部に入力された命令に基づいて各機構が動作すべき状態を算出するコンピュータ等から主に構成されている。
【００２７】
次に、上記構成に係る本実施形態のスパッタリング装置の作用について説明する。以下の説明では従来の技術の欄と同様、バリア膜のスパッタ成膜を例に採って説明する。従って、ターゲット５の材料はチタンである。
まず、真空容器１に設けられた不図示のゲートバルブを開いて基板３０を真空容器１内に搬入し、基板ホルダー３上に載置する。真空容器１内は排気系１１により１０-6パスカル程度まで排気されており、この状態でまず放電用ガス導入系６を動作させる。
【００２８】
放電用ガス導入系６は例えばアルゴンを導入するよう構成されており、アルゴンを例えば２０ＳＣＣＭ（Ｓｔａｎｄａｒｄ  Ｃｕｂｉｃ  Ｃｅｎｔｉｍｅｔｅｒ  ｐｅｒ  Ｍｉｎｕｔｅ）程度の流量で真空容器１内に導入する。この状態で、カソード２を動作させる。即ち、磁石機構４に設けられた回転系８を動作させるとともにターゲット５に設けられたターゲット電源５０を動作させ、磁石機構４に所定の回転を与えながらターゲット５に所定の負の直流電圧を印加してスパッタ放電を生じさせる。ターゲット電源５０が与える負の直流電圧は、例えば−５００ボルト程度である。このようなスパッタ放電によってターゲット５がスパッタされ、基板３０上に所定の薄膜が作成される。
【００２９】
次に、放電用ガス導入系６のバルブ６１を締め、補助ガス導入系７のバルブ７１を開ける。補助ガス導入系７は窒素ガスを導入するよう構成されており、例えば２０SCCM程度の流量で窒素ガスを真空容器１内に導入する。この状態で、カソード２を再び動作させ、回転系８によって磁石機構４を回転させながらターゲット電源５０によってターゲット５をスパッタさせ、基板３０上に窒化チタンの薄膜を作成する。
この際、回転系８に設けられた制御部８０は、アルゴンを導入した最初の成膜とは別の動きを回転系８が行うように制御信号を送るようになっている。この制御部８０が行う制御によって磁石機構４は窒化チタンの成膜の際に異なった自転公転の動きを行い、それによって異なったエロージョン形状がターゲット５に形成される。このようにして、チタン薄膜の上に窒化チタン薄膜を積層する成膜を行った後、カソード２及び補助ガス導入系７の動作を停止させて、基板３０を真空容器１から取り出す。
【００３０】
次に、上記異なった形状のエロージョンの形成について図３、図４及び図５を使用して更に詳しく説明する。図３は、図１及び図２に示された本実施形態のスパッタリング装置で使用された磁石機構の詳細を示す平面図、図４及び図５は、磁石機構の自転及び公転の際の磁石機構上の一点の軌跡を示す概略図である。
まず、図３に示すように、本実施形態の装置における磁石機構４は、中心側に位置する中心磁石４１と、中心磁石４１を取り囲む周状の周辺磁石４２と、中心磁石４１と周辺磁石４２とを前面に載せて繋いだヨーク４３とから構成されている。
【００３１】
中心磁石４１は、図３に示すように平面視が台形である柱状の部材である。また、周辺磁石４２は左右が若干膨らんだほぼ方形の輪郭を有する周状の磁石である。そして、図３に示すように、例えば中心磁石の表面がＳ極、周辺磁石４２の表面がＮ極になっており、周辺磁石４２から中心磁石４１にかけてアーチ状の磁力線が設定されるようになっている。尚、図３に８１Ａで示す点は、磁石機構４の中心点であり、磁石機構４２の自転軸である。また、８２Ａで示す点は、ターゲット５の中心点であり、磁石機構４２の公転軸を示している。
【００３２】
ここで、磁石機構４２上の任意の点例えば周辺部分に位置する点ａと自転軸８１Ａの近傍の点Ｐとについて、それぞれ磁石機構４２が自転及び公転を行った際にどのような軌跡を描くかについて検討してみる。この軌跡を描いたのが、図４及び図５であり、図４が点ａの軌跡を示し、図５が点Ｐの軌跡を示している。
まず、図４の（１）には、公転軸がターゲットの中心軸に一致した状態で固定され、自転軸と公転軸との偏心距離Ｌが一定の場合の点ａの軌跡を示している。また、図４の（２）及び（３）には、何らかの手段により公転軸をターゲットの中心軸に一致させた状態を保ちながら偏心距離Ｌを変化させた場合の点ａの軌跡を示している。図４の（１）、（２）、（３）においてａ１，ａ２，ａ３が点ａの軌跡を示し、Ｌ１，Ｌ２，Ｌ３が公転軸に対する自転軸の軌跡をそれぞれ示している。尚、図４における点ａの原点は、図示の都合上、図３の図示状態に対して９０度反時計回りにずらして位置に設定されている。
図４の（２）、（３）に示す通り、偏心距離を変化させると点ａは偏心距離を変化させない場合とは異なったパターンで移動するようになり、従って、磁石機構４によって形成される磁場も異なったパターンで回転していくことになる。
【００３３】
さらに、図５の（１）から（５）には、各偏心距離Ｌにおける点Ｐの軌跡が示されている。まず、図５の（１）には偏心距離Ｌを最大とし、この最大の値で変化させずに磁石機構４を自転及び公転させた場合の点Ｐの軌跡Ｐ１が示されている。また、図５の（２）には、偏心距離を最大の偏心距離Ｌの１／２にした場合の点Ｐの軌跡Ｐ２が示されている。また、図５の（３）には、偏心距離を最大偏心距離Ｌからその１／２の偏心距離の間で変化させた際の点Ｐの軌跡Ｐ３が示されている。また、図５の（４）には、（３）の場合とは異なるパターンで偏心距離を変化させた場合の点Ｐの軌跡Ｐ４が示されている。更に、図５の（５）には、偏心距離ゼロ、即ち、自転軸をターゲットの中心軸に一致させ公転無しとした場合の点Ｐの軌跡Ｐ５が示されている。
【００３４】
この図５の各図に示すように、偏心距離をいろいろと変化させ、その変化のパターンを更に変化させることで、磁石機構４上の点Ｐは種々の様々な異なった軌跡を取ることが分かる。このように、公転軸に対する自転軸の偏心距離を適宜変化させることにより、磁石機構４上の点は種々の様々なパターンで軌跡を描くことになり、従って、磁石機構４による磁場も種々の異なったパターンで回転させることができることになる。
【００３５】
図４及び図５に示すものと異なるが、図２に示す実施形態において、自転用駆動源８１４の回転速度、公転用駆動源８２４の回転速度、更には回転用駆動源８３４の回転速度を適宜選定して与えることにより、任意のパターンが作成できる。従って、必要なエロージョン形状との関係で予め望ましい回転磁場の形状のパターンを算出しておき、そのようなパターンになるように各駆動源８１４，８２４，８３４に制御部８０から制御信号を送るようにするのである。
このような制御により、たとえ放電用ガスが異なる種類になっても、それらに適した回転磁場のパターンがターゲット５上に形成され、最適化されたエロージョン形状がターゲット５上に形成される。従って、従来のようにエロージョンの浅い領域に反応生成物が析出して堆積するようなことが抑制される。このため、パーティクルの発生による問題やスパッタクリーニングを行うことによる生産性の低下などの問題が解消されるのである。
【００３６】
以上説明した本実施形態の構成において、自転機構８１及び回転機構８２はギアによって直結して回転させる機構のものを採用したが、ベルトなどによって運動を伝達する機構を採用しても良い。また、本願発明に属するものではないが、固定された公転機構８２に対して自転機構８１のみを直線的に移動させるような、又は、回転して移動させるような機構でもよい。
尚、回転系８が真空容器１外に配置される本実施形態の機構は、塵や埃などが発生しやすい機構部分が真空容器１の外になるため、真空容器１内に塵や埃を発生させることがない。従って、本実施形態の装置は、これらの塵や埃による基板の汚損が未然に防止される点で優れている。
【００３７】
また、スパッタによる成膜の例としては、前述した窒化チタンの他、各種の成膜に適用できることは明らかである。尚、ガスの種類が二種類以上である必要はなく、たった一つの種類のガスを使用する場合でも、本願発明の構成は効果を発揮できる。自転機構と公転機構とを自転軸及び公転軸とは異なる回転軸の周りに回転させる構成は、ターゲット上の磁場のパターンを非常に自由に変更させることができ、最適なエロージョン形状の選定という点で優れた効果を有するのである。
【００３８】
【発明の効果】
以上説明した通り、本願の各請求項の発明によれば、自転機構と公転機構とを自転軸及び公転軸とは異なる回転軸の周りに回転させる回転機構が設けられているので、回転する磁石機構が作る回転磁場のパターンを自在に変化させることができる。このため、二種類以上のガスを使用して放電させる場合にも、それらのガスに応じて回転磁場をパターンを選定することにより、均一なエロージョンをターゲット上に形成させることができ、これによって均一な薄膜を基板上に作成することができる。さらに、ガスの種類に応じて磁石機構自体を取り替える必要がないので、この点で簡易な構成のスパッタリング装置になる。
また、請求項２の発明によれば、上記効果に加え、各機構が真空容器の外部に配置されているので、真空容器内に塵や埃を発生させる問題がないという効果が得られる。
【図面の簡単な説明】
【図１】  本願発明の実施形態に係るスパッタリング装置の概略構成を示した正面図である。
【図２】  図１の装置における回転系８の構成の詳細を示す正面断面概略図である。
【図３】  図１及び図２に示された本実施形態のスパッタリング装置で使用された磁石機構の詳細を示す平面図である。
【図４】  磁石機構の自転及び公転の際の磁石機構上の一点ａの軌跡を示した概略図である。
【図５】  磁石機構の自転及び公転の際の磁石機構上の一点Ｐの軌跡を示した概略図である。
【図６】  従来のスパッタリング装置の概略構成を示した正面図である。
【図７】  従来のスパッタリング装置の問題点を説明する断面概略図である。
【符号の説明】
１  真空容器
１１  排気系
２  カソード
３  基板ホルダー
３０  基板
４  磁石機構
５  ターゲット
５０  ターゲット電源
６  放電用ガス導入系
７  補助ガス導入系
８  回転系
８１  自転機構
８１Ａ  自転軸
８２  公転機構
８２Ａ  公転軸
８３  回転機構
８３Ａ  回転軸
Ｌ  偏心距離
【図１】
0003935231.tif 000002
【図２】
0003935231.tif 000003
【図３】
0003935231.tif 000004
【図４】
0003935231.tif 000005
【図５】
0003935231.tif 000006
【図６】
0003935231.tif 000007
【図７】
0003935231.tif 000008